(57)【要約】【課題】光沢性、定着性および耐オフセット性のバランスに優れるトナーを実現できるトナー用バインダー樹脂を提供する。【解決手段】本発明のトナー用バインダー樹脂は、ビニル樹脂を含むトナー用バインダー樹脂であって、ゲルパーミエーションクロマトグラフィー（ＧＰＣ）により測定されるテトラヒドロフラン（ＴＨＦ）可溶分の分子量分布曲線において、分子量１×１０３以上５×１０４未満の領域にピーク（Ａ）を有し、分子量５×１０４以上１×１０６未満の領域にピーク（Ｂ）を有し、上記ピーク（Ａ）の微分分子量（ａ）と上記ピーク（Ｂ）の微分分子量（ｂ）との比率（ａ／ｂ）が、１．０以上３．０以下であり、分子量１×１０６以上の領域の含有量がＴＨＦ可溶分全体に対して１．０質量％以下である。【選択図】なし【特許請求の範囲】
【請求項１】
ビニル樹脂を含むトナー用バインダー樹脂であって、
ゲルパーミエーションクロマトグラフィー（ＧＰＣ）により測定されるテトラヒドロフラン（ＴＨＦ）可溶分の分子量分布曲線において、
分子量１×１０３以上５×１０４未満の領域にピーク（Ａ）を有し、
分子量５×１０４以上１×１０６未満の領域にピーク（Ｂ）を有し、
前記ピーク（Ａ）の微分分子量（ａ）と前記ピーク（Ｂ）の微分分子量（ｂ）との比率（ａ／ｂ）が、１．０以上３．０以下であり、
分子量１×１０６以上の領域の含有量がＴＨＦ可溶分全体に対して１．０質量％以下であるトナー用バインダー樹脂。
【請求項２】
請求項１に記載のトナー用バインダー樹脂において、
１５０℃における貯蔵弾性率が、測定周波数６．２８ラジアン／秒において、２０００Ｐａ以下であるトナー用バインダー樹脂。
【請求項３】
請求項１または２に記載のトナー用バインダー樹脂において、
ＧＰＣにより測定されるＴＨＦ可溶分の分子量分布曲線において、分子量１×１０３以上５×１０４未満の領域にピーク（Ａ）を有する低分子量ビニル樹脂（Ｌ）と、
ＧＰＣにより測定されるＴＨＦ可溶分の分子量分布曲線において、分子量５×１０４以上１×１０６未満の領域にピーク（Ｂ）を有する高分子量ビニル樹脂（Ｈ）と、
を含むトナー用バインダー樹脂。
【請求項４】
請求項１乃至３のいずれか一項に記載のトナー用バインダー樹脂において、
前記ビニル樹脂がスチレン系重合体を含むトナー用バインダー樹脂。
【請求項５】
請求項４に記載のトナー用バインダー樹脂において、
前記スチレン系重合体が、ポリスチレンおよびスチレン・（メタ）アクリル系共重合体から選択される少なくとも一種を含むトナー用バインダー樹脂。
【請求項６】
請求項１乃至５のいずれか一項に記載のトナー用バインダー樹脂を含むトナー用樹脂組成物。
【請求項７】
請求項１乃至５のいずれか一項に記載のトナー用バインダー樹脂および着色剤を含むトナー。
【請求項８】
請求項７に記載のトナーにおいて、離型剤をさらに含むトナー。
【請求項９】
請求項８に記載のトナーおよびキャリアを含む現像剤。
【発明の詳細な説明】
【技術分野】
【０００１】
本発明は、トナー用バインダー樹脂、トナー用樹脂組成物、トナーおよび現像剤に関する。
【背景技術】
【０００２】
一般的に、感光体上に形成したトナー画像を記録紙に転写するＰＰＣ（Ｐｌａｉｎ  Ｐａｐｅｒ  Ｃｏｐｙ）複写機やプリンターにおける電子写真法は、以下のような手順で行われる。まず、光感光体上に静電気的潜像を形成する。ついで該潜像をトナーを用いて現像し、紙等の被定着シート上にトナー画像を転写した後、熱ロールやフィルムで加熱定着する。この方法は、熱ロールやフィルムと被定着シート上のトナーが直接接触した状態で加熱下にて定着が行われるので、迅速でしかも熱効率が極めて良好である。したがって、定着効率が非常によい。
【０００３】
このような電子写真法に使用されるトナーにはバインダー樹脂が使用されている。以下の特許文献１〜３には、こうしたバインダー樹脂の例が記載されている。
【０００４】
特許文献１には、ビニル系単量体と、ラジカル重合性の不飽和二重結合を有する基で片末端を修飾されたオレフィン系重合体とを共重合してなり、ガラス転移点が４０〜６５℃、重量平均分子量が７０００〜１５万であることを特徴とするカラートナー用樹脂が記載されている。
【０００５】
特許文献２には、結晶性樹脂を一成分とするネットワーク構造を含むことを特徴とするトナー用バインダー樹脂が記載されている。
【０００６】
特許文献３には、カルボキシル基含有ビニル樹脂（Ｃ）、グリシジル基含有ビニル樹脂（Ｅ）、及びこれらの反応物、並びに脂肪酸金属塩（Ｍ）を含有し、カルボキシル基含有ビニル樹脂（Ｃ）は、ゲルパーミエーションクロマトグラフィーにより測定されるテトラヒドロフラン可溶分の分子量分布において分子量２．５×１０４以上１．２×１０５以下の領域にピークを有する高分子量ビニル樹脂（Ｈ）と、ゲルパーミエーションクロマトグラフィーにより測定されるテトラヒドロフラン可溶分の分子量分布において分子量２×１０３以上２×１０４以下の領域にピークを有する低分子量ビニル樹脂（Ｌ）とを含み、カルボキシル基含有ビニル樹脂（Ｃ）とグリシジル基含有ビニル樹脂（Ｅ）との反応物が、脂肪酸金属塩（Ｍ）の存在下で形成されたものである、トナー用バインダー樹脂が記載されている。
【先行技術文献】
【特許文献】
【０００７】
【特許文献１】特開２００１−１００４６０号
【特許文献２】国際公開第２００５／１１１７３０号
【特許文献３】国際公開第２０１３／１７６０１６号
【発明の概要】
【発明が解決しようとする課題】
【０００８】
ここで、特許文献１及び２に記載されているような、高分子量樹脂成分と低分子量樹脂成分を含むバインダー樹脂は、耐久性と定着性を両立できるものの、より厳しい条件での耐オフセット性が求められるようになった。
これに対して、特許文献３に記載されているような、高分子量ビニル樹脂成分と低分子量ビニル樹脂成分を含み、さらに樹脂成分の架橋物を含むバインダー樹脂は耐久性と定着性を両立しながら、さらに耐オフセット性も良好であった。
しかしながら、本発明者らの検討によれば、特許文献３に記載されているような、高分子量ビニル樹脂成分と低分子量ビニル樹脂成分を含み、さらに樹脂成分の架橋物を含むバインダー樹脂を用いたトナーは、印刷部分の光沢性の観点において改善の余地があった。特に、黒色トナーと異なり、カラートナーでは、より鮮やかな発色が求められるため、光沢性は重要である。
【０００９】
本発明は上記事情に鑑みてなされたものであり、光沢性、定着性および耐オフセット性のバランスに優れるトナーを実現できるトナー用バインダー樹脂を提供するものである。
【課題を解決するための手段】
【００１０】
本発明者らは、上記課題を達成するために鋭意検討した。その結果、バインダー樹脂が樹脂成分の架橋物や、非常に分子量の大きい高分子量成分を含むと、トナーの弾性が強くなりすぎて、トナーが紙に定着した後に、定着したトナーの形状が変化して入射光が散乱してしまい、その結果、印刷部分の光沢が劣ってしまうことを知見した。
本発明者らは上記知見をもとにさらに鋭意検討した。その結果、高分子量樹脂成分と低分子量樹脂成分の分子量ピークの位置と比率を特定の範囲にすることにより、光沢性、定着性および耐オフセット性のバランスに優れるトナーが得られることを見出し、本発明に至った。
【００１１】
本発明によれば、以下に示すトナー用バインダー樹脂、トナー用樹脂組成物、トナーおよび現像剤が提供される。
【００１２】
［１］
ビニル樹脂を含むトナー用バインダー樹脂であって、
ゲルパーミエーションクロマトグラフィー（ＧＰＣ）により測定されるテトラヒドロフラン（ＴＨＦ）可溶分の分子量分布曲線において、
分子量１×１０３以上５×１０４未満の領域にピーク（Ａ）を有し、
分子量５×１０４以上１×１０６未満の領域にピーク（Ｂ）を有し、
上記ピーク（Ａ）の微分分子量（ａ）と上記ピーク（Ｂ）の微分分子量（ｂ）との比率（ａ／ｂ）が、１．０以上３．０以下であり、
分子量１×１０６以上の領域の含有量がＴＨＦ可溶分全体に対して１．０質量％以下であるトナー用バインダー樹脂。
［２］
上記［１］に記載のトナー用バインダー樹脂において、
１５０℃における貯蔵弾性率が、測定周波数６．２８ラジアン／秒において、２０００Ｐａ以下であるトナー用バインダー樹脂。
［３］
上記［１］または［２］に記載のトナー用バインダー樹脂において、
ＧＰＣにより測定されるＴＨＦ可溶分の分子量分布曲線において、分子量１×１０３以上５×１０４未満の領域にピーク（Ａ）を有する低分子量ビニル樹脂（Ｌ）と、
ＧＰＣにより測定されるＴＨＦ可溶分の分子量分布曲線において、分子量５×１０４以上１×１０６未満の領域にピーク（Ｂ）を有する高分子量ビニル樹脂（Ｈ）と、
を含むトナー用バインダー樹脂。
［４］
上記［１］乃至［３］のいずれか一つに記載のトナー用バインダー樹脂において、
上記ビニル樹脂がスチレン系重合体を含むトナー用バインダー樹脂。
［５］
上記［４］に記載のトナー用バインダー樹脂において、
上記スチレン系重合体が、ポリスチレンおよびスチレン・（メタ）アクリル系共重合体から選択される少なくとも一種を含むトナー用バインダー樹脂。
［６］
上記［１］乃至［５］のいずれか一つに記載のトナー用バインダー樹脂を含むトナー用樹脂組成物。
［７］
上記［１］乃至［５］のいずれか一つに記載のトナー用バインダー樹脂および着色剤を含むトナー。
［８］
上記［７］に記載のトナーにおいて、離型剤をさらに含むトナー。
［９］
上記［８］に記載のトナーおよびキャリアを含む現像剤。
【発明の効果】
【００１３】
本発明によれば、光沢性、定着性および耐オフセット性のバランスに優れるトナーを実現できるトナー用バインダー樹脂を提供することができる。
【発明を実施するための形態】
【００１４】
以下に、本発明の実施形態について説明する。なお、数値範囲の「Ａ〜Ｂ」は特に断りがなければ、Ａ以上Ｂ以下を表す。また、本実施形態において、重合という語を共重合の意味で使うことがあり、重合体という語を共重合体の意味で使うことがある。
【００１５】
本実施形態に係るトナー用バインダー樹脂は、ビニル樹脂を含むトナー用バインダー樹脂であって、ゲルパーミエーションクロマトグラフィー（ＧＰＣ）により測定されるテトラヒドロフラン（ＴＨＦ）可溶分の分子量分布曲線において、分子量１×１０３以上５×１０４未満の領域にピーク（Ａ）を有し、分子量５×１０４以上１×１０６未満の領域にピーク（Ｂ）を有し、上記ピーク（Ａ）の微分分子量（ａ）と上記ピーク（Ｂ）の微分分子量（ｂ）との比率（ａ／ｂ）が、１．０以上３．０以下であり、分子量１×１０６以上の領域の含有量がＴＨＦ可溶分全体に対して１．０質量％以下である。
ここで、上記分子量分布曲線において、横軸は分子量であり、縦軸は微分分子量（ｄＷ／ｄｌｏｇＭ）を意味する。
また、本実施形態において、分子量が特定の範囲の領域にピーク（Ａ）またはピーク（Ｂ）を有するとは、それぞれ、分子量が特定の範囲の領域にピーク（Ａ）のピークトップまたはピーク（Ｂ）のピークトップが位置していることを意味する。
また、本実施形態において、ピーク（Ａ）の微分分子量（ａ）およびピーク（Ｂ）の微分分子量（ｂ）は、それぞれ、ピーク（Ａ）のピークトップにおける微分分子量およびピーク（Ｂ）のピークトップにおける微分分子量を意味する。
【００１６】
前述したように、本発明者らの検討によれば、特許文献３に記載されているような、高分子量ビニル樹脂成分と低分子量ビニル樹脂成分を含み、さらに樹脂成分の架橋物を含むバインダー樹脂を用いたトナーは、印刷部分の光沢性の観点において改善の余地があった。特に、黒色トナーと異なり、カラートナーでは、より鮮やかな発色が求められるため、光沢性は重要である。
本発明者らは、上記課題を達成するために鋭意検討した。その結果、バインダー樹脂が樹脂成分の架橋物や、非常に分子量の大きい高分子量成分を含むと、トナーの弾性が強くなりすぎて、トナーが紙に定着した後に、定着したトナーの形状が変化して入射光が散乱してしまい、その結果、印刷部分の光沢が劣ってしまうことを知見した。
本発明者らは上記知見をもとにさらに鋭意検討した。その結果、高分子量樹脂成分と低分子量樹脂成分の分子量ピークの位置と比率を特定の範囲にすることにより、光沢性、定着性および耐オフセット性のバランスに優れるトナーが得られることを見出した。
すなわち、本実施形態に係るトナー用バインダー樹脂によれば、低分子量樹脂成分に相当するピーク（Ａ）および高分子量樹脂成分に相当するピーク（Ｂ）を有し、上記ピーク（Ａ）の微分分子量（ａ）と上記ピーク（Ｂ）の微分分子量（ｂ）との比率（ａ／ｂ）が、１．０以上３．０以下であり、分子量１×１０６以上の領域の含有量がＴＨＦ可溶分全体に対して１．０質量％以下であることにより、光沢性、定着性および耐オフセット性のバランスに優れるトナーを実現できる。
【００１７】
この理由については必ずしも明らかではないが、以下の理由が推察される。
まず、本実施形態に係るトナー用バインダー樹脂は、低分子量樹脂成分に相当するピーク（Ａ）を有することによって、定着性に効果がある低分子量樹脂成分を含むことになり、本実施形態に係るトナー用バインダー樹脂の定着性を良好にできる。
また、本実施形態に係るトナー用バインダー樹脂は、高分子量樹脂成分に相当するピーク（Ｂ）を有することによって、適度な弾性を得ることができ、耐オフセット性および光沢性のバランスを向上させることができる。
さらに、本実施形態に係るトナー用バインダー樹脂は、ピーク（Ａ）の微分分子量（ａ）とピーク（Ｂ）の微分分子量（ｂ）との比率（ａ／ｂ）が、１．０以上３．０以下であることによって、低分子量樹脂成分と高分子量樹脂成分のバランスが適度となり、定着性、耐オフセット性および光沢性のバランスを良好にすることができる。
さらに、本実施形態に係るトナー用バインダー樹脂は、分子量１×１０６以上の領域の含有量がＴＨＦ可溶分全体に対して１．０質量％以下であることにより、トナーの弾性を過度に上げてしまう、非常に分子量の大きい高分子量成分の量を少なくすることができ、これにより定着したトナーの形状が変形して入射光が散乱してしまうことを抑制できるため、光沢性を向上させることができる。
すなわち、本実施形態に係るトナー用バインダー樹脂によれば、低分子量樹脂成分に相当するピーク（Ａ）および高分子量樹脂成分に相当するピーク（Ｂ）を有することによる効果と、ピーク（Ａ）の微分分子量（ａ）とピーク（Ｂ）の微分分子量（ｂ）との比率（ａ／ｂ）が１．０以上３．０以下であることによる効果と、分子量１×１０６以上の領域の含有量がＴＨＦ可溶分全体に対して１．０質量％以下であることの効果と、の相乗効果によって、光沢性、定着性および耐オフセット性のバランスに優れるトナーを実現できる、と推察される。
【００１８】
本実施形態に係るトナー用バインダー樹脂において、定着性を良好にする観点から、ピーク（Ａ）は分子量１×１０３以上５×１０４未満の領域に有するが、得られるトナーの耐久性をより向上させる観点から、ピーク（Ａ）は分子量２×１０３以上の領域に有することが好ましく、分子量３×１０３以上の領域に有することがより好ましく、得られるトナーの定着性をより向上させる観点から、ピーク（Ａ）は分子量２×１０４以下の領域に有することが好ましく、分子量９×１０３以下の領域に有することがより好ましい。分子量１×１０３以上５×１０４未満の領域に複数のピークを有する場合、最もピークの高さが高いものをピーク（Ａ）とする。
【００１９】
また、本実施形態に係るトナー用バインダー樹脂において、適度な弾性及び粘性を得る観点から、ピーク（Ｂ）は分子量５×１０４以上１×１０６未満の領域に有するが、得られるトナーの耐オフセット性をより向上させる観点から、ピーク（Ｂ）は分子量８×１０４以上の領域に有することが好ましく、分子量１×１０５以上の領域に有することがより好ましく、得られるトナーの光沢性をより向上させる観点から、ピーク（Ｂ）は分子量５×１０５以下の領域に有することが好ましく、分子量３×１０５以下の領域に有することがより好ましい。分子量５×１０４以上１×１０６未満の領域に複数のピークを有する場合、最もピークの高さが高いものをピーク（Ｂ）とする。
【００２０】
また、本実施形態に係るトナー用バインダー樹脂において、ピーク（Ａ）の微分分子量（ａ）とピーク（Ｂ）の微分分子量（ｂ）との比率（ａ／ｂ）は１．０以上３．０以下であるが、得られるトナーの定着性および光沢性をより一層向上させる観点から、１．１以上であることが好ましく、１．２以上であることがより好ましく、得られるトナーの耐オフセット性を向上させる観点から、２．５以下が好ましく、２．０以下がより好ましい。
【００２１】
また、本実施形態に係るトナー用バインダー樹脂において、分子量１×１０６以上の領域の含有量がＴＨＦ可溶分全体に対して１．０質量％以下であるが、得られるトナーの弾性を適度な値としながら光沢性をより一層向上させる観点から、１．０質量％未満であることが好ましく、０．５質量％以下であることがより好ましい。
分子量１×１０６以上の領域の含有量の下限値は特に限定されないが、例えば、０．００１質量％以上である。
ここで、分子量１×１０６以上の領域の含有量がＴＨＦ可溶分全体に対して上記上限値以下または未満であることは、前述した樹脂成分の架橋物や、非常に分子量の大きい高分子量成分の含有量が少ないことを意味していると考えられる。
【００２２】
本実施形態に係るトナー用バインダー樹脂において、ＧＰＣにより測定されるＴＨＦ可溶分の分子量分布において、分子量１×１０３以上５×１０４未満の領域にピーク（Ａ）を有する低分子量ビニル樹脂（Ｌ）と、ＧＰＣにより測定されるＴＨＦ可溶分の分子量分布において、分子量５×１０４以上１×１０６未満の領域にピーク（Ｂ）を有する高分子量ビニル樹脂（Ｈ）と、を含むことが好ましい。
こうすることで、低分子量樹脂成分に相当するピーク（Ａ）および高分子量樹脂成分に相当するピーク（Ｂ）を有する本実施形態に係るトナー用バインダー樹脂を得ることが容易となる。
【００２３】
本実施形態に係るトナー用バインダー樹脂において、１５０℃における貯蔵弾性率が、測定周波数６．２８ラジアン／秒において、２０００Ｐａ以下であることが好ましく、１５００Ｐａ以下であることがより好ましく、１０００Ｐａ以下であることがさらに好ましい。
１５０℃における貯蔵弾性率が上記上限値以下であると、得られるトナーの弾性をより適度にすることができるため、定着したトナーの形状が変形して入射光が散乱してしまうことを抑制でき、その結果、トナーの光沢性をより一層向上させることができる。
本実施形態に係るトナー用バインダー樹脂において、１５０℃における貯蔵弾性率の下限値は特に限定されないが、例えば、１０Ｐａ以上であり、好ましくは１００Ｐａ以上であり、さらに好ましくは２００Ｐａ以上である。
【００２４】
（ビニル樹脂）
本実施形態に係るトナー用バインダー樹脂としては、トナーに要求される各種特性をバランスよく向上させることができ、さらに得られるトナーの粉砕性に優れ、トナーの生産性を向上できる点から、ビニル樹脂を含む。ここで、本実施形態におけるビニル樹脂とは、単量体として、ビニル化合物を重合して得られる樹脂をいう。
【００２５】
本実施形態に係るビニル樹脂としては、トナーに要求される各種特性をバランスよく向上させる観点から、単量体としてスチレン系単量体を含むスチレン系重合体が好ましく、ポリスチレンおよびスチレン・（メタ）アクリル系共重合体から選択される少なくとも一種のスチレン系重合体がより好ましく、トナーの粉砕性、帯電環境での安定性、離型剤の分散性、保存性、感光体を汚染しづらいことから、スチレン・（メタ）アクリル系共重合体がさらに好ましい。
【００２６】
本実施形態に係るスチレン・（メタ）アクリル系共重合体は、構成単量体としてスチレン系単量体および（メタ）アクリル系単量体を含む樹脂であり、少なくとも１種のスチレン系単量体と少なくとも１種の（メタ）アクリル系単量体とを用いて公知の重合方法を用いることによって得られる。また、本実施形態に係るスチレン・（メタ）アクリル系共重合体は、構成単量体としてスチレン系単量体、（メタ）アクリル系単量体およびカルボキシル基含有単量体を含む樹脂であり、少なくとも１種のスチレン系単量体と、少なくとも１種の（メタ）アクリル系単量体と、少なくとも１種のカルボキシル基含有単量体とを用いて公知の重合方法を用いることによって得られる重合体であってもよい。
【００２７】
本実施形態に係るスチレン・（メタ）アクリル系共重合体において、スチレン系単量体の含有量は、スチレン・（メタ）アクリル系共重合体の全体を１００質量％としたとき、５０質量％以上１００質量％未満が好ましく、５５質量％以上９９質量％以下がより好ましく、６０質量％以上９７質量％以下がさらに好ましい。
また、本実施形態に係るスチレン・（メタ）アクリル系共重合体において、（メタ）アクリル系単量体の含有量は、スチレン・（メタ）アクリル系共重合体の全体を１００質量％としたとき、０質量％を超えて５０質量％以下が好ましく、０．５質量％以上４０質量％以下がより好ましく、２質量％以上３５質量％以下がさらに好ましい。
また、本実施形態に係るスチレン・（メタ）アクリル系共重合体において、カルボキシル基含有単量体の含有量は、スチレン・（メタ）アクリル系共重合体の全体を１００質量％としたとき、０質量％以上１５質量％以下が好ましく、０質量％以上１０質量％以下がより好ましい。
【００２８】
ここで、本実施形態に係るスチレン系単量体としては、例えば、スチレン、ｐ−メチルスチレン、ｍ−メチルスチレン、ｏ−メチルスチレン、ｐ−メトキシスチレン、ｐ−フェニルスチレン、ｐ−クロルスチレン、３，４−ジクロルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン等が挙げられる。これらの中でもスチレンが好ましい。
【００２９】
本実施形態に係る（メタ）アクリル系単量体としては、例えば、アクリル酸メチル、アクリル酸エチル、アクリル酸プロピル、アクリル酸ブチル、アクリル酸オクチル、アクリル酸シクロヘキシル、アクリル酸ステアリル、アクリル酸ベンジル、アクリル酸フルフリル、アクリル酸ヒドロキシエチル、アクリル酸ヒドロキシブチル、アクリル酸ジメチルアミノメチル、アクリル酸ジメチルアミノエチル等のアクリル酸エステル類；メタクリル酸メチル、メタクリル酸エチル、メタクリル酸プロピル、メタクリル酸ブチル、メタクリル酸オクチル、メタクリル酸シクロヘキシル、メタクリル酸ステアリル、メタクリル酸ベンジル、メタクリル酸フルフリル、メタクリル酸ヒドロキシエチル、メタクリル酸ヒドロキシブチル、メタクリル酸ジメチルアミノメチル、メタクリル酸ジメチルアミノエチル等のメタクリル酸エステル類；アクリルアミド、メタクリルアミド、Ｎ置換アクリルアミド、Ｎ置換メタクリルアミド等のアミド；アクリロニトリル、メタクリロニトリル等が挙げられる。これらのうち、好ましくはアクリル酸エステル類、メタクリル酸エステル類、アクリロニトリル、メタクリロニトリルであり、より好ましくはアクリル酸ブチル、メタクリル酸メチル、メタクリル酸ブチル、アクリル酸ヒドロキシエチルである。
【００３０】
本実施形態に係るカルボキシル基含有単量体としては、例えば、アクリル酸、メタクリル酸、無水マレイン酸、マレイン酸、フマル酸、ケイヒ酸、フマル酸メチル、フマル酸エチル、フマル酸プロピル、フマル酸ブチル、フマル酸オクチル、マレイン酸メチル、マレイン酸エチル、マレイン酸プロピル、マレイン酸ブチル、マレイン酸オクチル等の不飽和二塩基酸のモノエステル類等が挙げられる。これらの中でも、好ましくはアクリル酸、メタクリル酸、フマル酸、フマル酸メチル、フマル酸エチル、フマル酸プロピル、フマル酸ブチル、フマル酸オクチルであり、特に好ましくはアクリル酸、メタクリル酸である。
【００３１】
本実施形態に係るスチレン・（メタ）アクリル系共重合体は上記単量体の他に、フマル酸ジメチル、フマル酸ジブチル、フマル酸ジオクチル、マレイン酸ジメチル、マレイン酸ジブチル、マレイン酸ジオクチル等の不飽和二塩基酸のジエステル類も単量体として使用することができる。
【００３２】
ビニル樹脂が高分子量ビニル樹脂（Ｈ）と低分子量ビニル樹脂（Ｌ）から構成される場合、その比率（Ｈ／Ｌ）は、トナーの定着性、耐オフセット性、耐久性等の総合バランスの観点から、１０／９０〜９０／１０であることが好ましく、２０／８０〜８０／２０であることがより好ましく、３０／７０〜７０／３０であることがさらに好ましく、３５／６５〜６５／３５であることが特に好ましい。
高分子量ビニル樹脂（Ｈ）の比率を上記下限値以上とすることで、耐久性や耐オフセット性により優れたトナーを得ることができる。また、高分子量ビニル樹脂（Ｈ）の比率を上記上限値以下にすることで、定着性や生産性により優れたトナーを得ることができる。
【００３３】
（高分子量ビニル樹脂（Ｈ））
本実施形態において高分子量ビニル樹脂（Ｈ）は、ＴＨＦ可溶分がＧＰＣにより測定される分子量分布において分子量５×１０４以上１×１０６未満の領域にメインピークを有することが好ましく、分子量８×１０４以上５×１０５以下にメインピークを有することがより好ましく、分子量１×１０５以上３×１０５以下にメインピークを有することがさらに好ましい。これにより、定着性、耐オフセット性、耐久性のバランスをより一層向上させることができる。
高分子量ビニル樹脂（Ｈ）のメインピークの分子量（以下、ピーク分子量という）を上記下限値以上とすることで、樹脂の強度が向上し、耐久性や耐オフセット性により優れたトナーを得ることができる。また、ピーク分子量を上記上限値以下にすることで、得られるトナーの光沢性をより向上させることができる。
【００３４】
高分子量ビニル樹脂（Ｈ）は、必ずしも単独の重合体である必要はなく、２種以上のビニル樹脂を使用してもよい。その場合、高分子量ビニル樹脂（Ｈ）全体として上記特性を満たしていることが好ましい。また、単独の重合体を生成する際に、スチレン系単量体や（メタ）アクリル系単量体等のビニル系単量体を重合途中に添加、若しくは重合初期と後期に分けて添加することも可能である。
【００３５】
（低分子量ビニル樹脂（Ｌ））
本実施形態において低分子量ビニル樹脂（Ｌ）は、ＴＨＦ可溶分がＧＰＣにより測定される分子量分布において分子量１×１０３以上５×１０４未満にメインピークを有することが好ましく、分子量２×１０３以上２×１０４以下にメインピークを有することがより好ましく、分子量３×１０３以上９×１０３以下にメインピークを有することがさらに好ましい。ピーク分子量を上記下限値以上にすることで、耐久性により優れたトナーとすることができる。ピーク分子量が上限値以下にすることで、定着性や生産性により優れたトナーとすることができる。
【００３６】
低分子量ビニル樹脂（Ｌ）は、必ずしも単独の重合体である必要はなく、２種以上の低分子量ビニル樹脂を使用しても構わない。そのときには、低分子量ビニル樹脂（Ｌ）全体として、上述の特性を満たしていることが好ましい。また、単独の重合体を生成する際に、スチレン系単量体や（メタ）アクリル系単量体等のビニル系単量体を重合途中に添加、若しくは重合初期と後期に分けて添加することも可能である。
【００３７】
本実施形態において、ビニル樹脂の製造方法としては、溶液重合、塊状重合、懸濁重合、乳化重合等の公知の重合方法およびそれらの組み合わせが採用できる。分子量分布の調整や、高分子量ビニル樹脂（Ｈ）と低分子量ビニル樹脂（Ｌ）の混合性から溶液重合が好適に採用される。
【００３８】
本実施形態に係るビニル樹脂は、高分子量ビニル樹脂（Ｈ）と低分子量ビニル樹脂（Ｌ）を、それぞれあらかじめ単独で重合し、それらを溶融状態もしくは溶液状態で混合して得ることができる。また、高分子量ビニル樹脂（Ｈ）もしくは低分子量ビニル樹脂（Ｌ）の一方を単独で重合した後、そのビニル樹脂の存在下に他方のビニル樹脂を重合して得ることもできる。
【００３９】
溶液重合に用いられる溶剤としては、ベンゼン、トルエン、エチルベンゼン、キシレン、キュメン等の芳香族炭化水素が挙げられ、これら単独またはこれらの混合物が使用され、好ましくはキシレンが好適である。
【００４０】
重合は、重合開始剤を用いて行ってもよいし、重合開始剤を用いずに、いわゆる熱重合を行ってもよい。重合開始剤としては通常、ラジカル重合開始剤として使用可能なものを使用することができる。例えば２，２'−アゾビスイソブチロニトリル、２，２'−アゾビス（４−メトキシ−２，４−ジメチルバレロニトリル）、ジメチル−２，２'−アゾビスイソブチレート、１，１'−アゾビス（１−シクロヘキサンカーボニトリル）、２−（カーバモイルアゾ）−イソブチロニトリル、２，２'−アゾビス（２，４，４−トリメチルペンタン）、２−フェニルアゾ−２，４−ジメチル−４−メトキシバレロニトリル、２，２'−アゾビス（２−メチル−プロパン）等のアゾ系開始剤；メチルエチルケトンパーオキサイド、アセチルアセトンパーオキサイド、シクロヘキサノンパーオキサイド等のケトンパーオキサイド類；１，１−ビス（ｔ−ブチルパーオキシ）−３，３，５−トリメチルシクロヘキサン、１，１−ビス（ブチルパーオキシ）シクロヘキサン、２，２−ビス（ｔ−ブチルパーオキシ）ブタン等のパーオキシケタール類；ｔ−ブチルハイドロパーオキサイド、クメンハイドロパーオキサイド、１，１，３，３−テトラメチルブチルハイドロパーオキサイド等のハイドロパーオキサイド類；ジ−ｔ−ブチルパーオキサイド、ｔ−ブチルクミルパーオキサイド、ジ−クミルパーオキサイド、２，５−ジメチル−２，５−ジ（ｔ−ブチルパーオキシ）ヘキサン、α，α'−ビス（ｔ−ブチルパーオキシイソプロピル）ベンゼン等のジアルキルパーオキサイド類；イソブチリルパーオキサイド、オクタノイルパーオキサイド、デカノイルパーオキサイド、ラウロイルパーオキサイド、３，５，５−トリメチルヘキサノイルパーオキサイド、ベンゾイルパーオキサイド、ｍ−トルオイルパーオキサイド等のジアシルパーオキサイド類；ジ−イソプロピルパーオキシジカーボネート、ジ−２−エチルヘキシルパーオキシジカーボネート、ジ−ｎ−プロピルパーオキシジカーボネート、ジ−２−エトキシエチルパーオキシジカーボネート、ジ−メトキシイソプロピルパーオキシジカーボネート、ジ（３−メチル−３−メトキシブチル）パーオキシジカーボネート等のパーオキシジカーボネート類；アセチルシクロヘキシルスルホニルパーオキサイド等のスルホニルパーオキサイド類；ｔ−ブチルパーオキシアセテート、ｔ−ブチルパーオキシイソブチレート、ｔ−ブチルパーオキシネオデカノエイト、クミルパーオキシネオデカノエイト、ｔ−ブチルパーオキシ−２−エチルヘキサノエイト、ｔ−ブチルパーオキシラウレート、ｔ−ブチルパーオキシベンゾエイト、ｔ−ブチルパーオキシイソブロピルカーボネート、ジ−ｔ−ブチルジパーオキシイソフタレート等のパーオキシエステル類等が例示できる。これらの開始剤は、単独で使用してもよいし、２種以上を併用してもよい。
【００４１】
重合開始剤の種類や量は反応温度、単量体濃度等により適宜選んで使用でき、通常、用いる単量体１００質量部に対して０．０１〜１０質量部使用される。
【００４２】
スチレン・（メタ）アクリル系共重合体は、エチレン系炭化水素および／または共役ジエン系炭化水素由来の構成単位の連鎖からなるブロックと、スチレン由来の連鎖からなるブロックとからなるブロック共重合体、並びにこれらの水素添加物である水素添加ブロック共重合体から選択される少なくとも一種をさらに含有してもよい。
【００４３】
これらのブロック共重合体および水素添加ブロック共重合体の含有量は、スチレン・（メタ）アクリル系共重合体１００質量部に対して、好ましくは０．０５質量部以上１．５質量部以下であり、より好ましくは０．１質量部以上１．０質量部以下である。
【００４４】
これらのブロック共重合体を得るために、一般に、エチレン、プロピレン、１−ブテン、２−ブテン、イソブチレン、１−ペンテン、２−ペンテン、２−メチル−１−ブテン、３−メチル−１−ブテン、２−メチル−２−ブテン、１−ヘキセン、２，３−ジメチル−２−ブテン等のエチレン系炭化水素、およびブタジエン、イソプレン等の共役ジエン系炭化水素から選択される１種以上を使用してよい。これらを用いて公知のリビングアニオン重合やリビングカチオン重合により生成させたブロック共重合体の反応性基を利用し、さらにこれにスチレンをブロックさせる等の方法で製造される。しかしながら、製造方法に制限を受けるものではなく、従来公知のその他の製造方法により製造されたものを使用してもよい。さらに、上記のブロック共重合体の中には不飽和二重結合を有するものもある。これらは公知の方法により不飽和二重結合と水素とを反応させ、水素添加物として使用してもよい。
【００４５】
上記ブロック共重合体としては、市販のものとして、クレイトンポリマー社のクレイトン（スチレン−エチレン／ブチレン−スチレン系ブロック共重合体（ＳＥＢＳ）、スチレン−ブタジエン−スチレン系ブロック共重合体、スチレン−イソプレン−スチレン系ブロック共重合体、スチレン−エチレン／プロピレン−スチレン系ブロック共重合体、スチレン−エチレン／プロピレン系ブロック共重合体）、株式会社クラレ製セプトン（スチレン−エチレン／プロピレン系ブロック共重合体、スチレン−イソプレン系ブロック共重合体の水添物）、旭化成株式会社製タフプレン（スチレン−ブタジエン系ブロック共重合体）等が挙げられる。
【００４６】
本実施形態に係るトナー用バインダー樹脂中のビニル樹脂の含有量は、本実施形態に係るトナー用バインダー樹脂の全体を１００質量％としたとき、好ましくは７０質量％以上１００質量％以下であり、より好ましくは７５質量％以上１００質量％以下であり、さらに好ましくは８０質量％以上１００質量％以下である。これにより、光沢性、定着性および耐オフセット性のバランスにより一層優れたトナーが得られる。
【００４７】
［トナー用樹脂組成物］
次に、本実施形態に係るトナー用樹脂組成物について説明する。
本実施形態に係るトナー用樹脂組成物は、必須成分として、前述した本実施形態に係るトナー用バインダー樹脂を含んでいる。
本実施形態に係るトナー用樹脂組成物中の本実施形態に係るトナー用バインダー樹脂の含有量は、本実施形態に係るトナー用樹脂組成物の全体を１００質量％としたとき、好ましくは７０質量％以上１００質量％以下であり、より好ましくは７５質量％以上１００質量％以下であり、さらに好ましくは８０質量％以上１００質量％以下である。これにより、光沢性、定着性および耐オフセット性のバランスにより一層優れたトナーが得られる。
【００４８】
本実施形態に係るトナー用樹脂組成物は、本実施形態に係るトナー用バインダー樹脂以外の成分として、後述する、着色剤以外のトナー部材を含んでもよい。本実施形態に係るトナー用樹脂組成物中のトナー部材の含有量は、公知の情報によって適宜決定することができる。
【００４９】
［トナー］
次に、本実施形態に係るトナーについて説明する。
【００５０】
本実施形態に係るトナーは、本実施形態に係るトナー用バインダー樹脂以外のトナー部材として、着色剤を含む。本実施形態に係るトナーは、より良好な定着性能や耐オフセット性能を発現させるために離型剤をさらに含有してもよい。さらに、荷電制御剤、磁性体、本実施形態に係るバインダー樹脂以外の樹脂、および表面処理剤等から選択される一種または二種以上をさらに含んでもよい。
【００５１】
トナー中の本実施形態に係るトナー用バインダー樹脂の含有量は特に限定されないが、トナー全体を１００質量％としたとき、例えば５０質量％以上９９質量％以下であり、好ましくは７０質量％以上９７質量％以下、より好ましくは８０質量％以上９４質量％以下である。
【００５２】
以下、トナー用バインダー樹脂以外のトナー部材を説明する。
【００５３】
着色剤としては、従来公知の顔料および染料を使用することができる。
顔料としては、例えば、ミネラルファストイエロー、ネーブルイエロー、ナフトールイエローＳ、ハンザイエローＧ、パーマネントイエローＮＣＧ、タートラジンレーキ、モリブデンオレンジ、パーマネントオレンジＧＴＲ、ピラゾロンオレンジ、ベンジジンオレンジＧ、パーマネントレッド４Ｒ、ウオッチングレッドカルシウム塩、エオシンレーキ、ブリリアントカーミン３Ｂ、マンガン紫、ファストバイオレットＢ、メチルバイオレットレーキ、コバルトブルー、アルカリブルーレーキ、ビクトリアブルーレーキ、フタロシアニンブルー、ファーストスカイブルー、インダンスレンブルーＢＣ、クロムグリーン、ピグメントグリーンＢ、マラカイトグリーンレーキ、ファイナルイエローグリーンＧ等が挙げられる。マゼンタ用着色顔料としては、Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４１、４８、４９、５０、５１、５２、５３、５４、５５、５７、５８、６０、６３、６４、６８、８１、８３、８７、８８、８９、９０、１１２、１１４、１２２、１２３、１６３、２０２、２０６、２０７、２０９、２３８、Ｃ．Ｉ．ピグメントバイオレット１９、Ｃ．Ｉ．バットレッド１、２、１０、１３、１５、２３、２９、３５等が挙げられる。シアン用着色顔料としては、Ｃ．Ｉ．ピグメントブルー２、３、１５、１５：１、１５：２、１５：３、１６、１７、Ｃ．Ｉ．アシッドブルー６、Ｃ．Ｉ．アシッドブルー４５またはフタロシアニン骨格にフタルイミドメチル基を１〜５個置換した銅フタロシアニン顔料等が挙げられる。イエロー用着色顔料としては、Ｃ．Ｉ．ピグメントイエロー１、２、３、４、５、６、７、１０、１１、１２、１３、１４、１５、１６、１７、２３、６５、７３、７４、８３、９３、９７、１５５、１８０、１８５、Ｃ．Ｉ．バットイエロー１、３、２０等が挙げられる。黒色顔料としては、ファーネスブラック、チャンネルブラック、アセチレンブラック、サーマルブラック、ランプブラック等のカーボンブラック等が挙げられる。染料としては、Ｃ．Ｉ．ダイレクトレッド１、Ｃ．Ｉ．ダイレクトレッド４、Ｃ．Ｉ．アシッドレッド１、Ｃ．Ｉ．ベーシックレッド１、Ｃ．Ｉ．モーダントレッド３０、Ｃ．Ｉ．ダイレクトブルー１、Ｃ．Ｉ．ダイレクトブルー２、Ｃ．Ｉ．アシッドブルー９、Ｃ．Ｉ．アシッドブルー１５、Ｃ．Ｉ．ベーシックブルー３、Ｃ．Ｉ．ベーシックブルー５、Ｃ．Ｉ．モーダントブルー７、Ｃ．Ｉ．ダイレクトグリーン６、Ｃ．Ｉ．ベーシックグリーン４、Ｃ．Ｉ．ベーシックグリーン６、ソルベントイエロー１６２等が挙げられる。
これらの着色剤は単独で使用しても２種以上を組み合わせて使用してもよい。
【００５４】
トナー中の着色剤の含有量は特に限定されないが、トナー全体を１００質量％としたとき、例えば１質量％以上２０質量％以下であり、好ましくは２質量％以上１５質量％以下、より好ましくは５質量％以上１０質量％以下である。
【００５５】
離型剤としては従来公知のものを使用することができる。例えば、低分子量ポリエチレン、低分子量ポリプロピレン、ポリオレフィン共重合体、ポリオレフィンワックス、パラフィンワックス、マイクロクリスタリンワックス、フィッシャートロプシュワックス等の脂肪族炭化水素系ワックス；酸化ポリエチレンワックスのような脂肪族炭化水素系ワックスの酸化物；キャンデリラワックス、カルナバワックス、木ろう、ライスワックス、ホホバろうのような植物系ワックス；蜜蝋、ラノリン、鯨ろうのような動物系ワックス；オゾケライト、セレシン、ペトロラタムのような鉱物系ワックス；モンタン酸エステル、カスターワックスのような脂肪酸エステルを主成分とするワックス；脱酸カルナバワックスのような脂肪酸エステルの一部又は全部を脱酸化したワックス；パルミチン酸、ステアリン酸、モンタン酸、又は更に長鎖のアルキル基を有する長鎖アルキルカルボン酸類のような飽和直鎖脂肪酸；ブラシジン酸、エレオステアリン酸、パリナリン酸のような不飽和脂肪酸；ステアリルアルコール、エイコシルアルコール、ベヘニルアルコール、カルナウビルアルコール、セリルアルコール、メリシルアルコール、又は更に長鎖のアルキル基を有する長鎖アルキルアルコールのような飽和アルコール；ソルビトールのような多価アルコール；リノール酸アミド、オレイン酸アミド、ラウリン酸アミドのような脂肪酸アミド；メチレンビスステアリン酸アミド、エチレンビスカプリン酸アミド、エチレンビスラウリン酸アミド、ヘキサメチレンビスステアリン酸アミドのような飽和脂肪酸ビスアミド；エチレンビスオレイン酸アミド、ヘキサメチレンビスオレイン酸アミド、Ｎ，Ｎ'−ジオレイルアジピン酸アミド、Ｎ，Ｎ'−ジオレイルセバシン酸アミドのような不飽和脂肪酸アミド；ｍ−キシレンビスステアリン酸アミド、Ｎ，Ｎ'−ジステアリルイソフタル酸アミドのような芳香族系ビスアミド；脂肪族炭化水素系ワックスにスチレン系単量体やアクリル系単量体、カルボキシル基含有単量体、グリシジル基含有単量体のようなビニル系単量体を用いてグラフト化させたワックス；ベヘニン酸モノグリセリドのような脂肪族と多価アルコールの部分エステル化物；植物性油脂を水素添加することにより得られるヒドロキシル基を有するメチルエステル化合物；メタロセン触媒によって合成されたポリエチレン、ポリプロピレン、ポリブテン、ポリペンテン、ポリヘキセン、ポリヘプテン、ポリオクテン、エチレン−プロピレン共重合体、エチレン−ブテン共重合体、ブテン−プロピレン共重合体や、長鎖アルキルカルボン酸と多価アルコールを縮合したり長鎖アルキルカルボン酸のハロゲン化物と多価アルコールの反応にて得られるエステル基含有ワックスなどが挙げられる。さらには、水酸基やエステル基やカルボキシル基などの官能基を有するワックスがあげられる。これらのワックスは、エチレン重合法や石油系炭化水素の熱分解によるオレフィン化法で得られる二重結合を１個以上有する高級脂肪族炭化水素や、石油留分から得られるｎ−パラフィン混合物や、エチレン重合法により得られるポリエチレンワックスや、フィッシャートロプシュ合成法により得られる高級脂肪族炭化水素をホウ酸及び無水ホウ酸の存在下にて分子状酸素含有ガスで液相酸化することにより得られる。
これらの離型剤は、単独又は２種以上組み合わせて使用してもよい。
【００５６】
トナー中の離型剤の含有量は特に限定されないが、トナー全体を１００質量％としたとき、例えば０．１質量％以上２０質量％以下であり、好ましくは０．２質量％以上１５質量％以下、より好ましくは０．５質量％以上１０質量％以下である。
【００５７】
また、本実施形態に係るトナーは、必要に応じて本実施形態の効果を阻害しない範囲において、例えば、ポリ塩化ビニル、ポリ酢酸ビニル、ポリエステル、ポリビニルブチラール、ポリウレタン、ポリアミド、ポリスチレン、ロジン、重合ロジン、変性ロジン、テルペン樹脂、フェノール樹脂、芳香族石油樹脂、塩ビ樹脂、スチレン−ブタジエン樹脂、スチレン−（メタ）アクリル共重合体、クロマン−インデン樹脂、メラミン樹脂等の樹脂を一部添加して使用してもよい。
【００５８】
また、着色剤の分散向上を目的として、着色剤をバインダー樹脂もしくはそれら原料樹脂に予め分散して、いわゆるマスターバッチを製造しておき、それをトナーに添加する方法を行ってもよい。具体的には着色剤２０〜６０質量％、樹脂成分８０〜４０質量％を粉体状態で混合し、得られた混合物を二軸混練機、オープンロール混練機や、加圧ニーダー等のバッチ式混練機等で混練し、それを粉砕したものをトナー製造時に使用してもよい。
【００５９】
本実施形態に係るトナーは、正帯電性または負帯電性を保持させるために荷電制御剤を含有してもよい。荷電制御剤としては従来公知のものを使用できる。
正帯電性の荷電制御剤としては、例えば、ニグロシンおよび脂肪酸金属塩等による変性物；トリブチルベンジルアンモニウム−１−ヒドロキシ−４−ナフトスルホン酸塩、テトラブチルアンモニウムテトラフルオロボレートのような四級アンモニウム塩、およびこれらの類似体であるホスホニウム塩のようなオニウム塩およびこれらのレーキ顔料；トリフェニルメタン染料およびこれらのレーキ顔料（レーキ化剤としては、燐タングステン酸、燐モリブデン酸、燐タングステンモリブデン酸、タンニン酸、ラウリン酸、没食子酸、フェリシアン化物、フェロシアン化物等）；高級脂肪酸の金属塩；ジブチル錫オキサイド、ジオクチル錫オキサイド、ジシクロヘキシル錫オキサイドのようなジオルガノ錫オキサイド；ジブチル錫ボレート、ジオクチル錫ボレート、ジシクロヘキシル錫ボレートのようなジオルガノ錫ボレート類；グアニジン化合物；イミダゾール化合物；イミダゾリウム塩類；さらにはジアルキルアミノアルキル（メタ）アクリレートとスチレン系単量体と必要により（メタ）アクリル系単量体を共重合した後にパラトルエンスルホン酸アルキルエステルで四級化する等の手法によって得られる四級アンモニウム塩基含有共重合体が挙げられる。
【００６０】
負帯電性の荷電制御剤としては、例えば、有機金属錯体、キレート化合物が有効であり、モノアゾ金属錯体、アセチルアセトン金属錯体、芳香族ヒドロキシカルボン酸金属錯体、芳香族ジカルボン酸金属錯体、芳香族ヒドロキシカルボン酸や芳香族モノカルボン酸や芳香族ポリカルボン酸およびその金属塩や無水物やエステル類、ビスフェノールのようなビスフェノール誘導体があり、さらには配位中心金属がＳｃ、Ｔｉ、Ｖ、Ｃｒ、Ｃｏ、Ｎｉ、Ｍｎ、Ｆｅから選択され、かつ、カチオンが水素イオン、ナトリウムイオン、カリウムイオン、アンモニウムイオンから選択されるアゾ系金属化合物や、配位中心金属がＣｒ、Ｃｏ、Ｎｉ、Ｍｎ、Ｆｅ、Ｔｉ、Ｚｒ、Ｚｎ、Ｓｉ、Ｂ、Ａｌから選択され、かつ、カチオンが水素イオン、ナトリウムイオン、カリウムイオン、アンモニウムイオン、脂肪族アンモニウムから選択される芳香族ヒドロキシカルボン酸誘導体や芳香族ポリカルボン酸誘導体の金属化合物（芳香族ヒドロキシカルボン酸誘導体および芳香族ポリカルボン酸は置換基としてアルキル基、アリール基、シクロアルキル基、アルケニル基、アルコキシ基、アリールオキシ基、水酸基、アルコキシカルボニル基、アリールオキシカルボニル基、アシル基、アシルオキシ基、カルボキシル基、ハロゲン、ニトロ基、シアノ基、アミド基、アミノ基、カルバモイル基を有していてもよい）、スルホン酸基含有アクリルアミド系単量体とスチレン系単量体と（メタ）アクリル系単量体の共重合体のようなスルホン酸基含有単量体を構成成分とする重合体等が挙げられる。これらの荷電制御剤は単独で使用しても２種以上を組み合わせて使用してもよい。
カラートナーにおいては、トナー画像の色調や透光性に影響の与えない無色や白色または淡色の荷電制御剤が好ましい。
負帯電性の荷電制御剤としては、例えば、サリチル酸誘導体金属、カリックスアレーン系化合物、有機ホウ素化合物、含フッ素４級アンモニウム塩系化合物等がある。
正帯電性の荷電制御剤としては、例えば、官能基として４級アンモニウム塩、カルボン酸塩、又はカルボキシル基を有する樹脂等がある。
【００６１】
荷電制御剤のトナーへの含有量は、帯電量とトナーの流動性のバランスから、バインダー樹脂１００質量部に対して、０．０５〜１０質量部が好ましく、より好ましくは０．１〜５質量部、さらに好ましくは０．２〜３質量部である。また、添加方法としては、トナー内部に添加する方法と外添する方法やそれらを組み合わせたものが適用できる。
【００６２】
本実施形態に係るトナーは、トナーの表面に対して表面処理剤を添加することによって、トナーとキャリア、あるいはトナー相互の間に該表面処理剤を存在させることが好ましい。表面処理剤を添加することにより、粉体流動性、保存性、帯電安定性、および環境安定性が向上され、かつさらに現像剤の寿命をも向上させることができる。
【００６３】
表面処理剤としては、従来公知のものを使用することができる。例えば、シリカ微粉体、酸化チタン微粉体、およびそれらの疎水化物等が挙げられる。シリカ微粉体は、湿式シリカ、乾式シリカ、乾式シリカと金属酸化物の複合体等が使用でき、さらに、これらを有機ケイ素化合物等で疎水化処理されたものが使用できる。疎水化処理は、例えば、ケイ素ハロゲン化合物の蒸気相酸化により生成されたシリカ微粉体をシラン化合物で処理し、有機ケイ素化合物で処理する方法等が挙げられる。疎水化処理に用いられるシラン化合物としては、例えば、ヘキサメチルジシラザン、トリメチルシラン、トリメチルクロルシラン、トリメチルエトキシシラン、ジメチルジクロルシラン、メチルトリクロルシラン、アリルジメチルクロルシラン、アリルフェニルジクロルシラン、ベンジルジメチルクロルシラン、ブロムメチルジメチルクロルシラン、α―クロルエチルトリクロルシラン、β―クロルエチルトリクロルシラン、クロルメチルジメチルクロルシラン、トリオルガノシリルメルカプタン、トリメチルシリルメルカプタン、トリオルガノシリルアクリレート、ビニルジメチルアセトキシシラン、ジメチルジエトキシシラン、ジメチルジメトキシシラン、ジフェニルジエトキシシラン、ヘキサメチルジシロキサン、１、３−ジビニルテトラメチルジシロキサン、１、３−ジフェニルテトラメチルジシロキサン等が挙げられる。疎水化処理に用いられる有機ケイ素化合物としては、例えば、ジメチルシリコーンオイル、メチルフェニルシリコーンオイル、α−メチルスチレン変性シリコーンオイル、クロルフェニルシリコーンオイル、フッ素変性シリコーンオイル等のシリコーンオイル類が挙げられる。また、酸化チタン微粉末にオイル処理したものや、０．０３μｍ〜１μｍのビニル樹脂の微粒子等も使用してもよい。
【００６４】
これら以外の表面処理剤として、ポリフッ化エチレン、ステアリン酸亜鉛、ポリフッ化ビニリデンのような滑剤、酸化セリウム、炭化ケイ素、チタン酸ストロンチウム、磁性粉、アルミナ等の研磨剤、カーボンブラック、酸化亜鉛、酸化アンチモン、酸化錫等の導電性付与剤等も使用してもよい。さらには、表面処理剤の形状として、粒径が１００ｎｍ以下の小粒径の粒子、粒径が１００ｎｍ以上の大粒径の粒子、八面体状、六面体状、針状、繊維状等様々な形状のものを使用してもよい。表面処理剤は単独または２種以上を組み合わせて使用してよい。
【００６５】
該表面処理剤の添加量は、トナー１００質量％中、好ましくは０．１〜１０質量％、より好ましくは０．１〜５質量％である。
【００６６】
本実施形態に係るトナーは、公知の種々の現像プロセスに用いることができる。例えば、特に限定されないが、カスケード現像法、磁気ブラシ法、パウダー・クラウド法、タッチダウン現像法、キャリアとして粉砕法によって製造された磁性トナーを用いる所謂マイクロトーニング法、磁性トナー同士の摩擦帯電によって必要なトナー電荷を得る所謂バイポーラー・マグネチックトナー法等が挙げられる。また、本実施形態に係るトナーは、従来公知のファーブラシ法、ブレード法等の種々のクリーニング方法にも用いることができる。また、本実施形態に係るトナーは、従来公知の種々の定着方法に用いることができる。具体的には、オイルレスヒートロール法、オイル塗布ヒートロール法、熱ベルト定着法、フラッシュ法、オーブン法、圧力定着法等が例示される。また、電磁誘導加熱方式を採用した定着装置に使用してもよい。さらには中間転写工程を有する画像形成方法に用いてもよい。
【００６７】
［トナーの製造方法］
次に、本実施形態に係るトナーの製造方法について説明する。
本実施形態に係るトナーの製造方法は、本実施形態に係るトナー用バインダー樹脂と着色剤とを混合する工程を含む。トナー用バインダー樹脂と着色剤とを混合する工程において、トナー用バインダー樹脂以外のトナー部材も混合してもよい。
【００６８】
本実施形態に係るトナーは、本実施形態に係るトナー用バインダー樹脂を用いて、トナー用バインダー樹脂と着色剤を混合して製造される。混合する方法は、従来公知の方法でよい。例えば、バインダー樹脂、着色剤と、必要に応じて荷電制御剤等のトナー部材とをヘンシェルミキサー等の粉体混合機により充分に混合した後、２軸混練機、オープンロール混練機等の混練機を用いて溶融混練して各構成成分を充分に混合する。これを冷却後、粉砕、分級を行って、通常４〜１５μｍの範囲の粒子を集め、粉体混合法により表面処理剤をまぶしてトナーを得る方法が挙げられる。
また、表面処理装置等により、トナーを球形化処理してもよい。表面処理の方法としては、例えば、高温空気噴流中に流入させトナーを球形化する方法や機械的な衝撃によりトナーの角を取る方法が挙げられる。画質の向上等を目的として、これらの表面処理を行って、フロー式粒子像測定装置（例えばシスメックス社製  ＦＩＰＡ−３０００）によって測定される平均円形度を０．９６０以上に調整してもよい。
また、高温空気噴流中に流入させトナーを球形化する方法では、粒子状のトナーを熱風で加熱処理する。このときの温度は２００℃以上４００℃以下であることが好ましい。
【００６９】
本実施形態に係るトナーは、電子写真、静電記録、静電印刷等における、静電荷像を現像するための電子写真用トナーに好適に用いることができる。
【００７０】
［現像剤］
本実施形態に係る現像剤は、本実施形態に係るトナーおよびキャリアを含む。
キャリアとして従来公知のものを使用できる。例えば、表面酸化又は未酸化の鉄、コバルト、マンガン、クロム、銅、亜鉛、ニッケル、マグネシウム、リチウム、希土類のような金属及びそれらの合金又は酸化物からなる個数平均粒径１５〜３００μｍの粒子が使用できる。これらのキャリアはスチレン系樹脂、アクリル系樹脂、シリコーン系樹脂、ポリエステル樹脂、フッ素系樹脂などにより表面コートされているものを使用してもよい。さらには、樹脂に磁性微粒子が分散されてなる磁性微粒子分散型コアと該磁性微粒子分散型コアの表面を被覆する被覆樹脂を含有する被覆層を有する磁性キャリアを使用してもよい。
【００７１】
以上、本発明の実施形態について述べたが、これらは本発明の例示であり、上記以外の様々な構成を採用することもできる。
【実施例】
【００７２】
以下、実施例および比較例により本発明を具体的に説明するが本発明はこれに限定されるものではない。また、データの測定法および判定法は次の通りである。さらに、表中、Ｓｔはスチレン、Ｍａｃはメタクリル酸、ＢＡはアクリル酸ｎ−ブチル、ＢＭＡはメタクリル酸ｎ−ブチルを表す。
【００７３】
＜ピーク分子量＞
本実施例および比較例におけるピーク分子量は、ＧＰＣ（ゲルパーミエーションクロマトグラフィー）法により求めたものであり、単分散標準ポリスチレンで検量線を作成した換算分子量である。測定条件は下記の通りである。
ＧＰＣ装置：ＳＨＯＤＥＸ（登録商標）ＧＰＣ−１０１（昭和電工株式会社製）
検出器：ＳＨＯＤＥＸ（登録商標）ＲＩ−７１Ｓ（昭和電工株式会社製）
カラム：ＳＨＯＤＥＸ（登録商標）ＧＰＣ  ＫＦ−Ｇを１本、ＧＰＣ  ＫＦ−８０７Ｌを３本、およびＧＰＣ  ＫＦ−８００Ｄを１本（昭和電工株式会社製）、をこの順番に直列に連結して用いた。
溶媒：テトラヒドロフラン（ＴＨＦ）
流速：１．２ｍｌ／分
サンプル濃度：０．００２ｇ−ｒｅｓｉｎ／ｍｌ−ＴＨＦ
注入量：１００μＬ
サンプル溶液は、測定直前にフィルターを用い、ＴＨＦに不溶な成分を除去した。
【００７４】
＜粘弾性測定＞
本実施例および比較例における粘弾性測定は以下の測定によって求めた。
粘弾性装置：モジュラー・コンパクト・レオメーターＭＣＲ３０２（株式会社アントンパールジャパン社製）
測定温度範囲：５０〜２００℃
昇温速度：２℃／分
周波数：１Ｈｚ（６．２８ラジアン／秒）
ギャップ：１ｍｍ
プレート：パラレルプレート
応力歪み：１％
サンプル形状：厚さ１ｍｍ、直径約２０ｍｍの円柱状
【００７５】
＜トナーの評価＞
次に、以下に本実施例および比較例で行ったトナーの評価方法を記載する。
１．光沢性
市販の電子写真複写機を改造した複写機にて未定着画像を作成した。その後、この未定着画像を市販の複写機の定着部を改造した熱ベルト定着装置を用いて、熱ローラーの定着速度を１２５ｍｍ／秒とし、１５０℃の温度で定着させた。このとき定着画像の画像濃度は、マクベス式反射濃度計で測定し、１．４となるように調整した。得られた定着画像を、変角光沢計ＧＭ‐３Ｄ（村上色彩技術研究所製）を用い、入射角７５°で光沢度を測定した。また、上記複写機の雰囲気は、温度２２℃、相対湿度５５％とした。
（評価基準）
○  ：  ２５％≦光沢度
△  ：  ２０％≦光沢度＜２５％
×  ：  光沢度＜２０％
【００７６】
２．定着評価
市販の電子写真複写機を改造した複写機にて未定着画像を作成した。その後、この未定着画像を市販の複写機の定着部を改造した熱ローラー定着装置を用いて、熱ローラーの定着速度を１９０ｍｍ／秒とし、それぞれ１５０℃、１６０℃および１７０℃の温度で定着させた。得られた定着画像を砂消しゴム（株式会社トンボ鉛筆製）により、１．０ｋｇｆの荷重をかけ、６回摩擦させ、この摩擦試験前後の画像濃度をマクベス式反射濃度計により測定した。摩擦後の画像濃度÷摩擦前の画像濃度×１００をその温度での変化率とした。１５０℃、１６０℃、および１７０℃でのそれぞれの変化率の平均値を定着率として算出し、下記評価基準で判定した。なお、ここで用いた熱ローラー定着装置はシリコーンオイル供給機構を有しないものであった。また、環境条件は、常温常圧（温度２２℃、相対湿度５５％）とした。
（評価基準）
○  ：  ６７％≦定着率
△  ：  ６３％＜定着率＜６７％
×  ：  定着率≦６３％
【００７７】
３．耐オフセット性
上記定着評価の測定に準じて行った。すなわち、上記複写機にて未定着画像を作成した。その後、上述の熱ローラー定着装置により定着処理を行い、非画像部分にトナー汚れが生ずるか否かを観察した。上記熱ローラー定着装置の熱ローラーの設定温度を順次上昇させた状態で繰り返し、トナーによる汚れの生じた最低の設定温度をもってオフセット発生温度とした。また、上記複写機の雰囲気は、温度２２℃、相対湿度５５％とした。
（評価基準）
○  ：  １８０℃≦オフセット発生温度
△  ：  １６０℃≦オフセット発生温度＜１８０℃
×  ：  オフセット発生温度＜１６０℃
【００７８】
[低分子量ビニル樹脂（Ｌ）の製造例]
（製造例Ｌ−１）
キシレン１００質量部を窒素置換したフラスコに仕込み昇温し、キシレン還流下において、予め表１記載の単量体１００質量部にｔ−ブチルパーオキシ−２−エチルヘキサノエート１０質量部を混合溶解しておいた混合液を５時間かけて連続添加し、さらに１時間還流を継続した。その後、内温９８℃に保ち、更にｔ−ブチルパーオキシ−２−エチルヘキサノエート０．５質量部を加えて１時間反応を継続し、更にｔ−ブチルパーオキシ−２−エチルヘキサノエート０．５質量部を加えて２時間反応を継続し、Ｌ−１の重合液を得た。物性値を表１に示す。
【００７９】
（製造例Ｌ−２）
キシレン１００質量部を窒素置換したフラスコに仕込み昇温し、キシレン還流下において、予め表１記載の単量体１００質量部にｔ−ブチルパーオキシ−２−エチルヘキサノエート１０質量部を混合溶解しておいた混合液を５時間かけて連続添加し、さらに１時間還流を継続した。その後、内温９８℃に保ち、更にｔ−ブチルパーオキシ−２−エチルヘキサノエート０．５質量部を加えて１時間反応を継続し、更にｔ−ブチルパーオキシ−２−エチルヘキサノエート０．５質量部を加えて２時間反応を継続し、Ｌ−２の重合液を得た。物性値を表１に示す。
【００８０】
【表１】
2019211518.tif 000002
【００８１】
[高分子量ビニル樹脂（Ｈ）の製造例]
（製造例Ｈ−１）
スチレン６７．５質量部、アクリル酸ｎ−ブチル２３．５質量部、キシレン１５質量部を窒素置換したフラスコに仕込み、内温１１０℃に昇温した。そこに、スチレン５質量部、メタクリル酸４質量部、キシレン８５質量部、ｔ−ブチルパーオキシ−２−エチルヘキサノエート０．３質量部を混合溶解しておいた混合液を７時間かけて連続添加し、さらに１時間反応を継続した。その後、１３０℃に昇温し、ジ−ｔ−ブチルパーオキサイド０．１質量部を加えて２時間反応を継続し、更にジ−ｔ−ブチルパーオキサイド０．１質量部を加えて２時間反応を継続して重合を完結し、Ｈ−１の重合液を得た。物性値を表２に示す。
【００８２】
（製造例Ｈ−２）
表２記載の単量体１００質量部を窒素置換したフラスコに仕込み、内温１２０℃に昇温後同温度に保ち、バルク重合を６時間行った。ついで、キシレン４０質量部を加え、ポリ（エチレングリコール）ジアクリラート０．２３質量部を加えた後、１３０℃に昇温した。予め混合溶解しておいたジ−ｔ−ブチルパーオキサイド０．１質量部、キシレン６０質量部を１３０℃に保ちながら８時間かけて連続添加した後、１時間反応を継続し、ジ−ｔ−ブチルパーオキサイド０．１質量部を加え２時間反応を継続し、更にジ−ｔ−ブチルパーオキサイド０．１質量部を加え２時間反応を継続して重合を完結し、Ｈ−２の重合液を得た。物性値を表２に示す。
【００８３】
（製造例Ｈ−３）
表２記載の単量体１００質量部を窒素置換したフラスコに仕込み、内温１２０℃に昇温後同温度に保ち、バルク重合を６時間行った。ついで、キシレン５０質量部を加えた後、１１０℃に昇温した。予め混合溶解しておいた１，１−ジ（ｔ−ブチルパーオキシ）シクロヘキサン０．５１５質量部、キシレン５０質量部を１１０℃に保ちながら３時間かけて連続添加した後、１時間反応を継続し、１，１−ジ（ｔ−ブチルパーオキシ）シクロヘキサン０．２０６質量部を加え１．５時間反応を継続し、更に１，１−ジ（ｔ−ブチルパーオキシ）シクロヘキサン０．５１５質量部を加え２時間反応を継続し、更に１，１−ジ（ｔ−ブチルパーオキシ）シクロヘキサン０．５１５質量部を加え２時間反応を継続して重合を完結し、Ｈ−３の重合液を得た。物性値を表２に示す。
【００８４】
（製造例Ｈ−４）
スチレン７１質量部、アクリル酸ｎ−ブチル２４質量部、キシレン１５質量部、ポリ（エチレングリコール）ジアクリラート０．１９質量部を窒素置換したフラスコに仕込み、内温１０９℃に昇温した。そこに、スチレン５質量部、キシレン８５質量部、ｔ−ブチルパーオキシ−２−エチルヘキサノエート０．３質量部、ポリ（エチレングリコール）ジアクリラート０．１質量部を混合溶解しておいた混合液を７時間かけて連続添加し、さらに２時間反応を継続した。その後、１３０℃に昇温し、ジ−ｔ−ブチルパーオキサイド０．１質量部を加えて１時間反応を継続し、更にジ−ｔ−ブチルパーオキサイド０．２質量部を加えて３時間反応を継続して重合を完結し、Ｈ−４の重合液を得た。物性値を表２に示す。
【００８５】
【表２】
2019211518.tif 000003
【００８６】
［バインダー樹脂（Ｃ）の製造例］
（製造例Ｃ−１）
高分子量ビニル樹脂（Ｈ）および低分子量ビニル樹脂（Ｌ）を表３に示す仕込み組成となるように混合した後、その後、これを１９０℃、１．３３ｋＰａのベッセル（容器）中にフラッシュして溶剤等を留去し、樹脂Ｃ−１を得た。物性値を表４に示す。
【００８７】
（製造例Ｃ−２〜Ｃ−７）
表３に示す仕込み組成で、製造例Ｃ−１と同様の方法で、樹脂Ｃ−２〜Ｃ−７を得た。物性値を表４に示す。
【００８８】
【表３】
2019211518.tif 000004
【００８９】
【表４】
2019211518.tif 000005
【００９０】
［電子写真トナー（Ｔ）の製造例］
（製造例Ｔ−１〜Ｔ−７）
表３に記載のバインダー樹脂（Ｃ）１００質量部に対し、ワックス（ＳＸ１０５；Ｓｈｅｌｌ社製）３質量部、着色剤としてカーボンブラック（ＲＥＧＡＬ  ３３０Ｒ；キャボット社製）６質量部、荷電制御剤（Ｔ−７７；保土谷化学工業社製）０．５質量部添加し、ヘンシェルミキサーにて混合した。その後、２軸混練機(ＰＣＭ−３０型、池貝機械製)にて、２軸混錬機吐出部樹脂温度１００℃、滞留時間３０秒で混練させた。次いで、この溶融混練物を冷却後、ジェット式粉砕機（ＩＤＳ−２ＵＲ型、日本ニューマチック工業社製）で体積中位径Ｄ５０が７．６μｍに粉砕した。続いて、上記粉砕物を分級機（ＤＳＸ−２型、日本ニューマチック工業社製）で微粉をカットし、体積中位径Ｄ５０が８．４μｍのトナー粒子を得た。次に上記トナー粒子１００質量部に対して疎水性シリカ微粉体（ＡＥＲＯＳＩＬ  Ｒ９７２、日本エアロジル株式会社製）０．５質量部添加し、コールターカウンターにて測定した体積中位径Ｄ５０が約８．５μｍのトナーＴ−１〜Ｔ−７を得た。
【００９１】
（実施例１〜２および比較例１〜５）
上記のトナー３質量％に対し、キャリア（パウダーテック株式会社製、Ｆ−１５０）９７質量％を混合して現像剤とした。得られた現像剤について各種評価を行った。結果を表５に示す。
【００９２】
【表５】
2019211518.tif 000006
【００９３】
表５の結果から明らかなように、本実施例により製造されたバインダー樹脂Ｃ−１およびＣ−２並びにこれらの樹脂を用いたカラートナーＴ−１およびＴ−２は、いずれも光沢性、定着性および耐オフセット性のバランスに優れたものであった。